이어서 , 산소 결손 형 산화주석 을 코팅 한 산화 티타늄 입자 ( 분체 비저항 120 Ω · cm , SnO 2 의 코팅 률 ( 질량 비율 ) 40 ％) 50 질 량부 , 페놀 수지 ( 상품명 : 플라이오 펜 ( Plyophen ) J - 325 , 디아이 씨 코 포레이 션 ( DIC Corporation ) 제조 , 수지 의 고형분 60 ％) 40 질 량부 , 및 메 톡 시 프로판올 40 질 량부 를 , 직경 1 mm 의 유리 비즈 를 사용 한 샌드 밀 에 의해 3 시간 동안 분산 하 여 , 도전 층 용 도포 액 을 제조 하 였 다 . 이 도전 층 용 도포 액 을 알루미늄 실린더 상 에 침지 도포 하 고 , 145 ℃ 에서 30 분 간 가열 경화 함 으로써 , 막 두께 15 μ m 의 도전 층 을 형성 하 였 다 . 이 도전 층 용 도포 액 에서 의 산소 결손 형 산화주석 으로 코팅 한 산화 티타늄 입자 의 개수 평균 입경 을 , 호리 바 , 리 미티 드 ( HORIBA , Ltd . ) 제조 의 입 도 분포 분석 계 CAPA 700 을 사용 하 여 측정 하 였 다 . 테트라 히 드로 푸란 ( THF ) 을 분산매 로 사용 하 여 , 회전수 5000 rpm 에서 원심 분리 법 에 의해 측정 을 행하 였 다 . 이 산화 티타늄 입자 의 개수 평균 입경 은 0 . 32 μ m 이 었 다 .